(57)【特許請求の範囲】
【請求項１】
基材上に塗料層を形成するための１種又は２種以上の色の着色骨材や天然石が混入された塗料を、前記基材上に凹所及び凸所を形成するべく吹き付け、その塗料が流動性を有する状態において、少なくとも前記塗料の凸所を可撓性を有するカーテン材を使用して引張った後、塗料を乾燥して塗料層表面のうちの少なくとも一部分に線状又は帯状に延びる凸部分を形成し、塗料層の内部を粒子状に形成するとともに、その凸部分と複数の凸部分間に形成された凹部分とにより塗料層表面に凹凸形状を形成する建築物又は土木構築物用の表装材の製造方法。
【請求項２】
前記基材上の凹凸における凹所の厚みが凸所の厚みの７／１０〜１／１０の状態において、塗料層表面の凹凸における凹部分の厚みが凸部分の厚みの４／５〜１／５となるように前記凸所をカーテン材により引張る請求項１に記載の建築物又は土木構築物用の表装材の製造方法。
【請求項３】
請求項１又は請求項２に記載の製造方法で得られた建築物又は土木構築物用の表装材であって、基材と、その基材上に形成された塗料層とよりなり、その塗料層表面の少なくとも一部分に線状又は帯状に延びる凸部分が形成され、塗料層の凸部分の厚みは２〜１０ｍｍに設定され、塗料層の内部が粒子状に形成されるとともに、その凸部分と複数の凸部分間に形成された凹部分とにより塗料層表面に凹凸形状が形成された建築物又は土木構築物用の表装材。
【請求項４】
前記塗料層表面の凹凸における凹部分の厚みは凸部分の厚みの４／５〜１／５に形成されている請求項３に記載の建築物又は土木構築物用の表装材。
【発明の詳細な説明】
【０００１】
【発明の属する技術分野】
この発明は、例えば建築物の壁面に使用される建築物又は土木構築物用の表装材及びその製造方法に関するものである。
【０００２】
【従来の技術】
従来、この種の建築物の壁面に使用される建築物用の表装材としては、例えば特開昭６４−６６３５３号公報に開示されている方法により製造されるものが知られている。その方法としては、まず、シート状をなす基材表面に、着色骨材を混入した第１混合塗布材を点在させて凹凸をなすように塗布し、次にその上に異なる色の着色骨材が混入された第２混合塗布材を塗布する。次いで、第１及び第２混合塗布材が硬化し、基材上に塗料層が形成された後に、前記第１混合塗布材の少なくとも１部分が塗料層表面に露出する程度に同塗料層表面を研磨する。その結果、色が異なる第１及び第２混合塗布材がそれぞれ塗料層表面に露出した表装材が得られる。そして、その表装材を建築物の壁面に装着することにより、その壁面に意匠性が付与される。
【０００３】
【発明が解決しようとする課題】
ところが、上記従来方法により得られる建築物用の表装材では、その製造工程において、第１混合塗布材が基材上に点在するように塗布される。そのため、塗料層表面を研磨して、第１混合塗布材を塗料層表面に露出させたとき、第１混合塗布材は斑模様にしか露出しない。従って、従来の建築物用の表装材は装飾性に欠け、外観を向上させることができないという問題があった。
【０００４】
また、製造工程は、第１混合塗布材の塗布工程、第２混合塗布材の塗布工程、乾燥工程及び塗料層表面の研磨工程から構成されている。そのため、従来の建築物用の表装材の製造方法は工程数が多く、面倒であるという問題があった。
【０００５】
この発明は、このような従来の技術に存在する問題点に着目してなされたものである。その目的とするところは、塗料層表面に縞模様を表現して良好な外観を発揮できる建築物又は土木構築物用の表装材を提供することにある。その他の目的とするところは、塗料層表面に縞模様を表現して良好な外観を発揮できる建築物又は土木構築物用の表装材を容易に製造することができる建築物又は土木構築物用の表装材の製造方法を提供することにある。
【０００６】
【課題を解決するための手段】
上記の目的を達成するために、請求項１に記載の発明の建築物又は土木構築物用の表装材の製造方法は、基材上に塗料層を形成するための１種又は２種以上の色の着色骨材や天然石が混入された塗料を、前記基材上に凹所及び凸所を形成するべく吹き付け、その塗料が流動性を有する状態において、少なくとも前記塗料の凸所を可撓性を有するカーテン材を使用して引張った後、塗料を乾燥して塗料層表面のうちの少なくとも一部分に線状又は帯状に延びる凸部分を形成し、塗料層の内部を粒子状に形成するとともに、その凸部分と複数の凸部分間に形成された凹部分とにより塗料層表面に凹凸形状を形成するものである。
【０００７】
請求項２に記載の発明の建築物又は土木構築物用の表装材の製造方法は、請求項１に記載の発明において、前記基材上の凹凸における凹所の厚みが凸所の厚みの７／１０〜１／１０の状態において、塗料層表面の凹凸における凹部分の厚みが凸部分の厚みの４／５〜１／５となるように前記凸所をカーテン材により引張るものである。
【０００８】
請求項３に記載の発明の建築物又は土木構築物用の表装材は、請求項１又は請求項２に記載の製造方法で得られた建築物又は土木構築物用の表装材であって、基材と、その基材上に形成された塗料層とよりなり、その塗料層表面の少なくとも一部分に線状又は帯状に延びる凸部分が形成され、塗料層の凸部分の厚みは２〜１０ｍｍに設定され、塗料層の内部が粒子状に形成されるとともに、その凸部分と複数の凸部分間に形成された凹部分とにより塗料層表面に凹凸形状が形成されたものである。
【０００９】
請求項４に記載の発明の建築物又は土木構築物用の表装材は、請求項３に記載の発明において、前記塗料層表面の凹凸における凹部分の厚みは凸部分の厚みの４／５〜１／５に形成されているものである。
【００１０】
【発明の実施の形態】
以下、本発明を建築用の表装材に具体化した一実施形態を図面に基づいて詳細に説明する。
【００１１】
図１に示すように、建築用の表装材（以下、単に表装材と称す）１１は、基材１２と、その基材１２上に凹凸状に吹き付けられた塗料を図示しないカーテン材を使用して所定方向へ引張ることにより、その塗料が内部が粒子状に形成されるとともに、表面が線状又は帯状に形成された塗料層１３とから構成されている。
【００１２】
基材１２としては、可撓性のある不織布、織布、ガラスクロス、紙等が使用されるとともに、可撓性のない合板、窯業用サイディング、金属サイディング、ＡＬＣ板、ＧＲＣ板、ＰＣ板等が使用され、特に可撓性のある不織布又はガラスクロスが好適に使用される。この実施形態では平面四角形状をなす不織布を使用した。
【００１３】
塗料層１３は基材１２の一対角線方向に沿って線状又は帯状に延びる凸部分としての凸条１５と隣接する凸条１５間に形成された凹部分としての凹条１６とにより断面凹凸形状をなすとともに、その凹凸により塗料層１３表面に縞模様が形成されている。なお、塗料層１３の表面において、凸条１５が形成されず、点状をなす凸部分としての凸部１７と前記凹条１６とにより凹凸が形成されている部分もある。
【００１４】
さらに、塗料層１３中には１種又は２種以上の色の着色骨材や天然石が混入され、それら着色骨材が前記凸条１５、凸部１７及び凹条１６に点在して、表装材１１の表面に色調が発揮されるようになっている。また、塗料層１３の内部は図示しないが塗料が粒子状に形成されている。なお、塗料層１３の凸部分の厚みは、２〜１０ｍｍに設定されるのが好ましい。凸部分の厚みが２ｍｍ未満の場合は、表装材１１に凹凸感を付与することが困難になり、表装材１１全体が平板状になってしまい好ましくない。一方、凸部分の厚みが１０ｍｍより厚くなると、表装材１１の重量が嵩んで、その表装材１１の施工作業が行いにくくなり、さらに、塗料層１３の原材料コストが嵩んでしまい好ましくない。
【００１５】
図３（ｃ）に示すように、塗料層１３の凹凸において、凹条１６の厚みｔ１は凸条１５及び凸部１７の厚みｔ２の４／５〜１／５に設定するのが好ましく、１／２〜１／４に設定するのがより好ましい。凹条１６の厚みｔ１が凸条１５及び凸部１７の厚みｔ２の４／５より大きくなると、塗料層１３の表面が平面的になり凹凸形状を表現することができず、良好な外観を得ることができなくなり好ましくない。一方、凹条１６の厚みｔ１が凸条１５及び凸部１７の厚みｔ２の１／５より小さくなると、塗料層１３の凹凸形状の凹凸差が大きくなり、凹条１６に埃等がたまりやすく、汚れの原因となるおそれがあり好ましくない。加えて、凹条１６の厚みが薄くなり、表装材１１が透けてしまうおそれがあり好ましくない。
【００１６】
塗料層１３を形成する塗料としては、一般の溶剤型塗料、エマルション型塗料、加熱硬化型塗料等の他、感熱ゲル塗料、スキン系塗料等が使用され、これらの塗料の中でも、顔料、骨材成分の観点から考慮した場合は、骨材固有の色調を効果的に発揮することができるスキン系塗料を使用するのが好ましい。また、結合材成分の観点から考慮した場合は、塗料層１３を厚く形成した場合において、その塗料層１３内部までの硬化時間を短くできる感熱ゲル塗料を使用するのが好ましい。
【００１７】
なお、塗料は、骨材固有の色調を効果的に発揮することができ、塗料層１３内部までの硬化時間を短くできることからスキン系塗料と感熱ゲル塗料を併用するのが好ましい。また、塗料層１３は、２色以上の着色骨材、天然石等を含有させたりして、２色以上の塗料により形成するのが好ましく、このようにすることにより表装材１１の外観をより一層良好にすることができる。
【００１８】
塗料を構成するエマルションとしては、各種アクリル酸エステル共重合体、スチレン−アクリル酸エステル共重合体、ベオバアクリル酸エステル共重合体、ＳＢＲラテックス、ウレタン樹脂、エポキシ樹脂等が挙げられ、特にアクリル系のエマルションが好適に使用される。これらの重合体は、少なくとも１種が適宜選択して使用される。
【００１９】
感熱ゲル塗料としては、エマルションと感熱ゲル化剤とを配合したものが使用される。感熱ゲル化剤としては、亜鉛アンモニウム錯塩、ノニオン系界面活性剤、無機金属塩、ポリプロピレングリコール、シリコーンポリエーテル共重合体、ポリビニルメチルエーテル等が使用され、特に亜鉛アンモニウム錯塩が使用される。これらの感熱ゲル化剤はそれぞれ単独で使用してもよいし、併用してもよい。感熱ゲル塗料に着色骨材、天然石等を添加して使用してもよい。
【００２０】
スキン系塗料は前記エマルション中に主に着色骨材や天然石を含有した塗料であり、その着色骨材としては、けい砂、寒水石等に着色を施したものが使用され、天然石としては、寒水石、けい砂、大理石等又はこれらの天然石の砕粒が使用される。これらの着色骨材及び天然石は、それぞれ適宜選択して使用される。また、着色骨材及び天然石の他に陶磁器粉砕粒、ガラスビーズ、プラスチック粒、顔料、パール顔料、マイカ粉等が挙げられる。これらの添加物は、１種又は２種以上が適宜選択して使用される。
【００２１】
なお、塗料の粘度としては４００〜９００ｄＰａ・ｓに設定されるのが好ましい。塗料の粘度が４００ｄＰａ・ｓ未満にあると、塗料が基材１２上全体に広がってしまい、塗料層１３に凹凸形状を形成しにくくなり好ましくない。一方、塗料の粘度が９００ｄＰａ・ｓより大きいと、カーテン材１４による塗料の引張り作業を行いにくくなり好ましくない。この実施形態では、塗料として前記スキン系塗料を使用した。
【００２２】
次に、図３（ｂ）に示すように、塗料の引張りの際に使用されるカーテン材１４について説明すると、このカーテン材１４は可撓性を有する合成樹脂材料、金属材料、紙材料（防水加工を施したもの）等をシート状、板状、へら状に成形したものが、塗料の粘度等に対応させて適宜使用される。
【００２３】
カーテン材１４は、次の方法により撓み量を測定した場合に撓み量５〜５０ｍｍのものを使用するのが好ましい。その方法としては、例えば１００ｍｍ四方のカーテン材１４において、図２（ａ）に示すように、カーテン材１４の片側半分｛図２（ａ）においては左側｝を基台１８上に片持ち支持させ、残りの片側半分｛図２（ａ）においては右側｝を支持しないで開放状態にする。そして、そのカーテン材１４の右側端縁中心に重さ８ｇのおもりをぶら下げて、カーテン材１４の右側半分を撓ませる。図２（ｂ）に示すように、そのときのカーテン材１４の上端面から下方へ撓んだカーテン材１４の下端縁までの距離Ｌ１を撓み量として測定した。使用するカーテン材１４において、上記方法により得られる撓み量が５ｍｍ未満にあると、カーテン材１４が撓みにくくなり、塗料の引張り作業においてカーテン材１４が、凸条１５及び凸部１７の塗料を掻き取ってしまい、その塗料が凹条１６を埋めてしまい好ましくない。
【００２４】
また、カーテン材１４はカーテン材１４を塗料に押し付けて塗料をカーテン材１４により確実に引張り、塗料層１３表面に確実に凹凸を形成するために、その重量１〜３ｋｇ／ｍ2のものを使用するのが好ましい。なお、この実施形態においては、塩化ビニル樹脂材料により、厚み１ｍｍ、重量１．２ｋｇ／ｍ2、撓み量４５ｍｍに形成されたカーテン材１４を使用した。
【００２５】
次に、表装材１１の製造方法について説明する。
表装材１１の製造方法は基材１２上に塗料を吹き付ける吹き付け工程、基材１２上に吹き付けられた塗料をカーテン材１４により引張る引張り工程、塗料を乾燥させる乾燥工程よりなっている。
【００２６】
まず、吹き付け工程について説明する。図３（ａ）に示すように、塗料の吹き付け工程は、基材１２上に玉状に塗料を吹き付けるために、スプレー等による吹付け塗装法や刷毛等によるブラッシングにより行われる。そして、吹き付け工程により複数箇所に玉状に吹き付けられた塗料により基材１２上に凹所１９及び凸所２０が複数箇所に形成され、それら凹所１９及び凸所２０により基材１２表面が断面凹凸状になる。
【００２７】
次に、引張り工程について説明する。上記吹き付け工程により基材１２上に吹き付けられた塗料がまだ流動性を有する状態、即ち、塗料が未硬化、未乾燥の状態において、まず、図３（ｂ）に２点鎖線で示すように、上記カーテン材１４の下端部が撓むように、カーテン材１４を塗料上に載置する。そして、凹所１９の厚みが凸所２０の厚みの７／１０〜１／１０の状態において、カーテン材１４が図３（ｂ）に実線で示す位置となるように、カーテン材１４又は基材１２を同基材１２の一角部からその対角線上に位置する一角部方向へ移動させる。すると、カーテン材１４の下端部により、凹凸に吹き付けられた塗料のうち、カーテン材１４の下端部に接触する複数の凸所２０の上部がカーテン材１４の進行方向又は基材１２の進行方向とは反対方向へ引張られる。
【００２８】
このとき、凸所２０の上部の引張り量は１５〜３００ｍｍに設定されるのが好ましい。引張り量が１５ｍｍ未満にあると、塗料層１３の表面に線状又は帯状に延びる凸条１５を形成しにくく好ましくなく、引張り量を３００ｍｍより大きくしても凸条１５がそれ以上延びなくなり好ましくない。一方、図３（ｂ）に破線で示すカーテン材１４の下端部の通過する高さより低い凸所２０は、その上部がカーテン材１４により引張られず、そのままの状態となる。
【００２９】
すると、図１及び図３（ｃ）に示すように、凸所２０の上部は線状又は帯状に延びて凸条１５が複数箇所に形成される。一方、撓んだカーテン材１４の下端部が通過する線より低い凸所２０により基材１２上に凸部１７が形成される。さらに、隣接する凸条１５間にそれら凸条１５と同じ方向へ延びる凹条１６が形成され、その凹条１６の厚みｔ１は凸条１５及び凸部１７の厚みｔ２の４／５〜１／５になる。また、塗料層１３内部は塗料により粒子状に形成される。
【００３０】
なお、凸条１５の幅やその延びる方向への長さは塗料の表面とカーテン材１４の上端縁との間の距離を調整することにより適宜変更することができるようになっている。例えば、カーテン材１４をその撓み量が大きく、軽量なものを使用した場合、上記距離が短くてもカーテン材１４は容易に撓むため、凸所２０上部を確実に引張ることができる。
【００３１】
続いて、乾燥工程について説明する。乾燥工程は、遠赤外線炉による加熱の他、直火加熱、熱風加熱、電熱による加熱、電子線照射などの手段が挙げられる。なお、塗料が乾燥すればよいので、強制乾燥ではなくて自然乾燥でもよい。
【００３２】
以上のような工程を経ることにより、塗料層１３の表面に凸条１５と凹条１６とにより縞模様が形成され、内部が粒子状に形成された表装材１１を製造することができる。
【００３３】
上記のような実施形態によって発揮される効果について以下に記載する。
・  基材１２上に塗料を凹凸状をなすように吹き付け、カーテン材１４により塗料の複数の凸所２０の上部を一定方向へ引張ることにより、塗料層１３表面に線状又は帯状に延びる凸条１５を形成し、隣接する凸条１５間に凸条１５と同じ方向へ延びる凹条１６を形成した。さらに、塗料層１３内を塗料により粒子状に形成した。そのため、得られる表装材１１に縞模様及び凹凸を表現して、良好な外観を発揮させることができる。
【００３４】
・  表装材１１の製造方法は吹き付け工程、引張り工程及び乾燥工程よりなっている。そのため、従来の表装材の製造方法のように第１混合塗布材の塗布工程、第２混合塗布材の塗布工程、乾燥工程及び研磨工程からなる場合と異なり、製造工程を簡易化して、表装材１１を容易に製造することができる。
【００３５】
・  塗料の粘度は４００〜９００ｄＰａ・ｓに設定されているため、引張り工程において、カーテン材１４による塗料の引張り作業を確実に行うことができるとともに、得られる表装材１１の塗料層１３に凹凸形状を確実に形成することができる。
【００３６】
・  塗料層１３の凹凸において、凹条１６の厚みｔ１は凸条１５及び凸部１７の厚みｔ２の４／５〜１／５に設定されているため、塗料層１３が汚れたり、薄くなりすぎるのを防止することができるとともに、その塗料層１３の表面に凹凸形状を確実に表現することができる。
【００３７】
・  カーテン材１４はその撓み量が５〜５０ｍｍ、重量が１〜３ｋｇ／ｍ2に設定されたものが使用される。そのため、カーテン材１４による塗料の引張り作業を確実に行うことができるとともに、得られる表装材１１の塗料層１３に凹凸形状を確実に形成することができる。
【００３８】
・  塗料層１３をスキン系塗料によって形成することにより、着色骨材や天然石により所定の色や模様を容易に発現させることができ、表装材１１の質感を向上させることができる。
【００３９】
・  凹所１９の厚みが凸所２０の厚みの７／１０〜１／１０の状態において、得られる表装材１１の塗料層１３の凹条１６の厚みｔ１が凸条１５及び凸部１７の厚みｔ２の４／５〜１／５となるようにカーテン材１４を引っ張るようにした。そのため、表装材１１に凹凸を確実に形成することができる。
【００４０】
・  引張り工程において、カーテン材１４による凸所２０の上部の引張り量は１５〜３００ｍｍに設定されている。そのため、塗料層１３の表面に線状又は帯状に延びる凸条１５を確実に形成することができる。
【００４１】
【実施例】
以下に、前記実施形態をさらに具体化した実施例について説明する。
（実施例１）
アクリル系合成樹脂エマルション（固形分４５重量％）を２５０重量部、着色骨材（粒度５００〜４５μｍ）を３００重量部、寒水石（粒度８００〜４５μｍ）を７００重量部、その他の成分（固形分２０重量％）５０重量部づつ配合して塗料を調製した。次に、着色骨材の色をそれぞれ変更して３色の塗料を調製し、水希釈により各塗料を粘度４００ｄＰａ・ｓに調整した。
【００４２】
次いで、３色の塗料を、吹き付け量が５．５ｋｇ／ｍ2となるように基材１２（この実施例１では不織布を使用した）の上に同時にスプレーして吹き付け工程を行った。続いて、塗料が未硬化、未乾燥の時に、撓み量４５ｍｍ、重量１．２３ｋｇ／ｍ2の塩化ビニル樹脂製のカーテン材１４を使用して引張り工程を行った。最後に乾燥工程を行って塗料を乾燥させ塗料層１３を基材１２上に形成した。得られた表装材１１は、塗料層１３表面の凹条１６、凸条１５、凸部１７及び着色骨材とにより奇麗な色調や縞模様が発揮されるとともに、凹凸形状が形成されて良好な外観を有するものであった。
【００４３】
（実施例２）
アクリル−スチレン系合成樹脂エマルション（固形分５０重量％）を２００重量部、着色骨材（粒度５００〜４５μｍ）を５００重量部、寒水石（粒度８００〜４５μｍ）を５００重量部、その他の成分（固形分２０重量％）５０重量部づつ配合して塗料を調製した。次に、着色骨材の色をそれぞれ変更して３色の塗料を調製し、水希釈により各塗料を粘度６００ｄＰａ・ｓに調整した。
【００４４】
次いで、３色の塗料を基材１２（この実施例２では基材として建築物のコンクリート面）１０ｍ2に同時にスプレーして吹き付け工程を行った。続いて、塗料が未硬化、未乾燥の時に、撓み量１０ｍｍ、重量２ｋｇ／ｍ2のアクリル樹脂製のカーテン材１４を使用して引張り工程を行った。最後に乾燥工程を行って塗料を乾燥させ塗料層１３をコンクリート面に形成し、土木構築物用の表装材１１を形成した。得られた表装材１１は、塗料層１３表面の凹条１６と凸条１５とにより奇麗な色調や縞模様が発揮されるとともに、凹凸形状が形成されて良好な外観を有するものであった。
【００４５】
なお、前記実施形態を次のように変更して具体化することもできる。
・  塗料における着色骨材、天然石のうちの少なくともいずれか一方を省略してもよい。実施形態では基材１２として不織布を使用したが、基材１２として建築物の壁面、床面等に塗料を直接吹き付けてもよい。また、実施形態では、凸条１５及び凹条１６を平面四角形状の不織布の対角線に沿って形成したが、凸条１５及び凹条１６を不織布の縦又は横方向へ延びて形成してもよい。
【００４６】
・  表装材１１の塗料層１３の凹凸において、凹条１６の厚みｔ１を凸条１５及び凸部１７の厚みｔ２の４／５〜１／５以外に設定してもよい。
さらに、前記実施形態より把握される技術的思想について以下に記載する。
【００４７】
・  前記塗料の粘度は４００〜９００ｄＰａ・ｓに設定されている請求項１又は請求項２に記載の建築物又は土木構築物用の表装材の製造方法。このように構成した場合、請求項１又は請求項２に記載の効果に加え、塗料の凸所をカーテン材を使用して引張ったとき、そのカーテン材による塗料の引張り作業を確実に行うことができるとともに、得られる表装材の塗料層に凹凸形状を確実に形成することができる。
【００４８】
・  前記塗料に着色骨材及び天然石から選ばれる少なくとも１種を配合した請求項１又は請求項２に記載の建築物又は土木構築物用の表装材の製造方法。このように構成すれば、請求項１又は請求項２に記載の発明の効果に加え、塗料層に複数の色調や質感を付与することができ、得られる建築物又は土木構築物用の表装材の外観をさらに向上させることができる。
【００４９】
・  前記塗料を２色以上の塗料を混合して形成した請求項１又は請求項２に記載の建築物又は土木構築物用の表装材の製造方法。このように構成すれば、請求項１又は請求項２に記載の発明の効果に加え、塗料層に複数の色調を付与することができ、得られる建築物又は土木構築物用の表装材の外観をさらに向上させることができる。
【００５０】
・  前記カーテン材は、１００ｍｍ四方のカーテン材において、その片側半分を基台上に片持ち支持させるとともに、残りの片側半分を開放状態にし、その開放側の端縁中心に重さ８ｇのおもりを吊り下げて、カーテン材の片側半分を撓ませたときにおける同カーテン材の上端面からカーテン材の下端縁までの距離を撓み量としたとき、その撓み量が５〜５０ｍｍに設定されている請求項１又は請求項２に記載の建築物又は土木構築物用の表装材の製造方法。このように構成した場合、請求項１又は請求項２に記載の発明の効果に加え、塗料の引張り作業においてカーテン材により塗料を確実に引張ることができる。
【００５１】
・  前記塗料の凸所のカーテン材による引張り量は１５〜３００ｍｍに設定されている請求項１又は請求項２に記載の建築物又は土木構築物用の表装材の製造方法。このように構成した場合、請求項１又は請求項２に記載の発明の効果に加え、塗料層の表面に線状又は帯状に延びる凸部分を確実に形成することができる。
【００５２】
【発明の効果】
この発明は、以上のように構成されているため、次のような効果を奏する。
請求項１に記載の発明によれば、塗料層表面に縞模様を表現して良好な外観を発揮できる建築物又は建築用の表装材を容易に製造することができる。請求項２に記載の発明によれば、請求項１に記載の発明の効果に加え、塗料層を確実に形成することができるとともに、その塗料層の表面に凹凸形状を確実に形成することができる。
【００５３】
請求項３に記載の発明によれば、塗料層表面に縞模様を表現して良好な外観を発揮できる。請求項４に記載の発明によれば、請求項３に記載の発明の効果に加え、表装材の塗料層が薄くなるのを防止することができるとともに、その塗料層の表面に凹凸形状を確実に表現することができる。
【図面の簡単な説明】
【図１】この発明の一実施形態の表装材を示す斜視図。
【図２】（ａ）はカーテン材の撓み量の測定方法を示す斜視図、（ｂ）はカーテン材の撓み量の測定方法を示す側面図。
【図３】（ａ）は基材上に塗料を吹き付ける吹き付け工程を示す断面図、（ｂ）はカーテン材を使用した引張り工程を示す断面図、（ｃ）は表装材の断面図。
【符号の説明】
１１…表装材、１２…基材、１３…塗料層、１４…カーテン材、１５…凸部分としての凸条、１６…凹部分としての凹条、１７…凸部分としての凸部、１９…凹所、２０…凸所。
【図１】
0003548080.tif 000002
【図２】
0003548080.tif 000003
【図３】
0003548080.tif 000004